(57)【要約】      （修正有）【課題】高解像度、高密着性で、かつテント膜信頼性に優れた感光性樹脂組成物およびそれを用いてなる感光性ドライフィルムレジストの提供。【解決手段】カルボキシル基含有ポリマー（Ａ）、エチレン性不飽和化合物（Ｂ）、光重合開始剤（Ｃ）を含有する感光性樹脂組成物であって、エチレン性不飽和化合物（Ｂ）が、少なくとも、下記一般式（１）で示される化合物（Ｂ１）を含有してなる感光性樹脂組成物、及びそれを用いた感光性ドライフィルムレジスト。2007114234.tif 000008【選択図】なし【特許請求の範囲】
【請求項１】
カルボキシル基含有ポリマー（Ａ）、エチレン性不飽和化合物（Ｂ）、光重合開始剤（Ｃ）を含有する感光性樹脂組成物であって、エチレン性不飽和化合物（Ｂ）が、少なくとも、下記一般式（１）で示される化合物（Ｂ１）を含有してなることを特徴とする感光性樹脂組成物。
【化１】
2007114234.tif 000007
（式中、Ａは、水素又は置換あるいは非置換の炭素数１〜２０のアルキル基を示す。Ｘ、Ｙは、それぞれ２価のアルキレンオキサイド基を示し、互いに同一であっても異なっていても良い。Ｚは、炭素数２〜２０の２価の炭化水素基を示す。ｋは、０又は1の整数を示す。ｌ１、ｌ２、ｌ３は、０以上の整数で、ｌ１＋ｌ２＋ｌ３は、１９〜９０の整数を示す。ｍ１、ｍ２、ｍ３は、０以上の整数で、ｍ１＋ｍ２＋ｍ３は、３〜２５の整数を示す。ｎ１、ｎ２、ｎ３は、０以上の整数で、ｎ１＋ｎ２＋ｎ３は３〜３０の整数を示す。Ｒ1は炭素数１〜２０の２価の炭化水素基を示す。Ｒ2は水素又はメチル基を示す。）
【請求項２】
請求項１記載の感光性樹脂組成物が、支持体フィルムに積層されてなることを特徴とする感光性ドライフィルムレジスト。
【請求項３】
更に、保護フィルムを感光性樹脂組成物側に積層してなることを特徴とする請求項２記載の感光性ドライフィルムレジスト。
【発明の詳細な説明】
【技術分野】
【０００１】
本発明は、プリント配線板、リードフレーム、半導体パッケージ等のパターン形成に用いられる感光性樹脂組成物およびそれを用いてなる感光性ドライフィルムレジストに関するものである。
【背景技術】
【０００２】
従来から、プリント配線板やリードフレーム等の製造において、微細な回路パターンや形状パターンを形成する際には、感光性樹脂組成物を層形成してなる感光性ドライフィルムレジストが用いられている。
上記感光性ドライフィルムレジストとしては、通常、感光性樹脂組成物層の片面に光透過性の支持体フィルムが、また感光性樹脂組成物層の他面に保護フィルムが積層された多層構造のフィルムが用いられている。そして、上記感光性ドライフィルムレジストを用いた回路パターンの形成は、例えば、つぎのようにして行われる。すなわち、基板上に銅箔を積層した回路基板用基材を準備し、保護フィルム（カバーフィルム）層を剥がしながら、上記基板面に感光性樹脂組成物層を貼着させる。その上にパターンマスクを載置し、露光工程、現像工程、エッチング工程を経由させることにより回路パターンを形成する。
【０００３】
ところで、近年では、高密度配線パターン製造でのレジストに対する信頼性の要求が年々高まっており、且つ、微細化が益々進行している。
従来の感光性樹脂組成物では、高解像度を有するタイプは、耐薬品（現像液）性は良好なものの、機械強度に乏しく、テント膜が破れるなどの問題が生じる。テンティング性を有するタイプは、膜強度は優れるものの、耐薬品（現像液）性に乏しく、高解像度・高密着性が得られ難いのが実情である。
また、レジスト膜厚を薄くすることで、高解像度および高密着性が得られやすいことが分かっているが、膜厚が薄くなることで、スルーホールエッジ部分への埋まり込みからその部分の厚みがさらに薄くなりテント膜破れなどの欠損を生じる可能性が考えられる。
【０００４】
これらの対応として、例えば、バインダー成分、モノマー成分及び光重合開始剤を含有する感光性樹脂組成物であって、モノマー成分としてウレタン構造を有する２官能のエチレン性不飽和基化合物を含有する感光性樹脂組成物が提案されている（例えば、特許文献１参照。）。
【特許文献１】特開２００１−２９０２６６号公報
【発明の開示】
【発明が解決しようとする課題】
【０００５】
しかしながら、スルーホールの形状については円形だけでなく、楕円形や他の異形な形状のスルーホールも実際の回路基板上では存在することがあり、円形では均等なテント膜を有するが、異形スルーホールではテント膜に歪が生じ、弱い部分で欠損を生じる可能性もあることを考慮すると、更なるテント膜信頼性が要求されているところである。
【０００６】
一方、テント膜信頼性を向上させるために、ポリオレフィンオキサイド骨格をもつエチレン性不飽和化合物を用いると逆に解像度や密着性が低下する傾向にあり、解像度、密着性、テント膜信頼性のいずれにも優れた感光性樹脂組成物は得られていない。
上記特許文献１の開示技術においても、必要十分なテント膜信頼性は得られているものの、解像度及び密着性の点においては、更なる改良が求められるものであった。
【０００７】
そこで、本発明では、このような背景下において、高解像度、高密着性で、かつテント膜信頼性に優れた感光性樹脂組成物およびそれを用いてなる感光性ドライフィルムレジストを提供することを目的とする。
【課題を解決するための手段】
【０００８】
しかるに、本発明者等はかかる事情に鑑み鋭意研究を重ねた結果、エチレン性不飽和化合物として、特定のウレタン構造を有する３官能モノマーであって、ポリオレフィンオキサイド骨格の比較的長いエチレン性不飽和化合物を用いることにより、高解像度、高密着性で、かつテント膜信頼性に優れた感光性樹脂組成物及びそれを用いた感光性ドライフィルムレジストが得られることを見出した。
【０００９】
即ち、本発明の要旨は、カルボキシル基含有ポリマー（Ａ）、エチレン性不飽和化合物（Ｂ）、光重合開始剤（Ｃ）を含有する感光性樹脂組成物であって、エチレン性不飽和化合物（Ｂ）が、少なくとも、下記一般式（１）で示される化合物（Ｂ１）を含有してなる感光性樹脂組成物に関するものである。
【００１０】
【化１】
2007114234.tif 000002
（式中、Ａは、水素又は置換あるいは非置換の炭素数１〜２０のアルキル基を示す。Ｘ、Ｙは、それぞれ２価のアルキレンオキサイド基を示し、互いに同一であっても異なっていても良い。Ｚは、炭素数２〜２０の２価の炭化水素基を示す。ｋは、０又は1の整数を示す。ｌ１、ｌ２、ｌ３は、０以上の整数で、ｌ１＋ｌ２＋ｌ３は、１９〜９０の整数を示す。ｍ１、ｍ２、ｍ３は、０以上の整数で、ｍ１＋ｍ２＋ｍ３は、３〜２５の整数を示す。ｎ１、ｎ２、ｎ３は、０以上の整数で、ｎ１＋ｎ２＋ｎ３は３〜３０の整数を示す。Ｒ1は炭素数１〜２０の２価の炭化水素基を示す。Ｒ2は水素又はメチル基を示す。）
【００１１】
また、本発明は、上記感光性樹脂組成物が、支持体フィルムに積層されてなる感光性ドライフィルムレジスト、更には、保護フィルムを感光性樹脂組成物側に積層してなる感光性ドライフィルムレジストに関するものである。
【発明の効果】
【００１２】
本発明の感光性ドライフィルムレジストは、カルボキシル基含有ポリマー（Ａ）、エチレン性不飽和化合物（Ｂ）、光重合開始剤（Ｃ）を含有する感光性樹脂組成物であって、エチレン性不飽和化合物（Ｂ）が、少なくとも、下記一般式（１）で示される化合物（Ｂ１）を含有してなる感光性樹脂組成物を用いてなるため、高解像度、高密着性で、かつテント膜信頼性に優れた効果を発揮し、プリント配線板、リードフレーム、半導体パッケージ等のパターン形成に有効に用いられる。
【発明を実施するための最良の形態】
【００１３】
以下、本発明を詳細に説明する。
本発明の感光性樹脂組成物は、カルボキシル基含有ポリマー（Ａ）、エチレン性不飽和化合物（Ｂ）、光重合開始剤（Ｃ）を含有する感光性樹脂組成物であって、エチレン性不飽和化合物（Ｂ）が、少なくとも、前記一般式（１）で示される化合物（Ｂ１）を含有してなることが最大の特徴である。
【００１４】
上記カルボキシル基含有ポリマー（Ａ）は、特に限定されないが、例えば、エチレン性不飽和カルボン酸を必須成分とし、これに（メタ）アクリル酸エステルとその他の共重合可能なモノマーを共重合させてなるアクリル系重合体を用いることが好ましい。中でも芳香族ビニル系単量体を共重合成分として含むことが耐現像液性に優れる点で好ましい。
【００１５】
上記エチレン性不飽和カルボン酸としては、例えば、アクリル酸、メタクリル酸、クロトン酸等のモノカルボン酸が好適に用いられ、マレイン酸、フマール酸、イタコン酸等のジカルボン酸や、それらの無水物やハーフエステルを用いることもできる。これらのなかでも、アクリル酸、メタクリル酸が特に好ましい。
【００１６】
上記（メタ）アクリル酸エステルとしては、例えば、メチル（メタ）アクリレート、エチル（メタ）アクリレート、プロピル（メタ）アクリレート、ブチル（メタ）アクリレート、ヘキシル（メタ）アクリレート、２−エチルヘキシル（メタ）アクリレート、シクロヘキシル（メタ）アクリレート等の炭素数１〜１２、好ましくは炭素数１〜８のアルキル基を有する（メタ）アクリル酸アルキルエステル、ベンジル（メタ）アクリレート等の芳香族環を有する（メタ）アクリル酸エステル、ヒドロキシエチル（メタ）アクリレート、ヒドロキシプロピル（メタ）アクリレート等の水酸基含有（メタ）アクリル酸エステル、ジメチルアミノエチル（メタ）アクリレート、グリシジル（メタ）アクリレート等があげられる。
【００１７】
上記芳香族ビニル系単量体としては、ビニルトルエン、スチレン、α−メチルスチレン等が挙げられ、中でも特にスチレンが耐現像液性に優れる点で好ましい。
【００１８】
更に、芳香族ビニル系単量体以外のその他の共重合可能なモノマーとしては、例えば、（メタ）アクリル酸テトラヒドロフルフリルエステル、（メタ）アクリル酸ジメチルアミノエチルエステル、（メタ）アクリル酸ジエチルアミノエチルエステル、メタクリル酸グリシジルエステル、２，２，２−トリフルオロエチル（メタ）アクリレート、（メタ）アクリルアミド、２，２，３，３−テトラフルオロプロピル（メタ）アクリレートアクリルアミド、ジアセトンアクリルアミド、酢酸ビニル、アルキルビニルエーテル、（メタ）アクリロニトリル等があげられる。
【００１９】
エチレン性不飽和カルボン酸、（メタ）アクリル酸エステル、及びその他の共重合可能なモノマーの含有割合としては、エチレン性不飽和カルボン酸５〜５０重量％、（メタ）アクリル酸エステル１〜９０重量％、その他の共重合可能なモノマー０〜７０重量％であることが好ましく、特にはエチレン性不飽和カルボン酸１０〜４０重量％、（メタ）アクリル酸エステル５〜８０重量％、その他の共重合可能なモノマー０〜５０重量％であることが好ましく、更にはエチレン性不飽和カルボン酸２０〜３０重量％、（メタ）アクリル酸エステル１０〜６０重量％、その他の共重合可能なモノマー２〜２０重量％が好ましい。
【００２０】
また、芳香族ビニル系単量体を含有する場合においては、エチレン性不飽和カルボン酸、（メタ）アクリル酸エステル、芳香族ビニル系単量体、その他の共重合可能なモノマーの含有割合としては、エチレン性不飽和カルボン酸５〜５０重量％、（メタ）アクリル酸エステル１〜９０重量％、芳香族ビニル系単量体１〜８０重量％、その他の共重合可能なモノマー０〜７０重量％、更にはエチレン性不飽和カルボン酸５〜５０重量％、（メタ）アクリル酸エステル５〜８０重量％、芳香族ビニル系単量体１〜５０重量％、その他の共重合可能なモノマー０〜５０重量％が好ましい。
【００２１】
かくしてカルボキシル基含有ポリマー（Ａ）が得られるが、かかるガラス転移温度としては２０〜２００℃であることが好ましく、特には３０〜１５０℃、更には４０〜１１０℃であることが好ましい。かかるガラス転移温度が下限値未満では感光性ドライフィルムレジストをロール状態で保存する場合に、ロールの端面から感光性樹脂がしみ出す現象（コールドフロー）が起こる傾向があり、上限値を超えるとレジストの凹凸追従性が低下する傾向がある。
【００２２】
また、カルボキシル基含有ポリマー（Ａ）の重量平均分子量としては１０，０００〜５００，０００であることが好ましく、特には１０，０００〜２００，０００、更には３０，０００〜１００，０００であることが好ましい。重量平均分子量が下限値未満では、ラミネート性の低下やラミネート時のカット屑が発生するなどフィルム付与性が低下する傾向があり、逆に上限値を超えると解像度が低下する傾向がある。
【００２３】
更に、カルボキシル基含有ポリマー（Ａ）の酸価としては１０〜３００ｍｇＫＯＨ／ｇであることが好ましく、特には５０〜２００ｍｇＫＯＨ／ｇ、更には８０〜１５０ｍｇＫＯＨ／ｇであることが好ましい。かかる酸価が下限値未満では解像度が低下する傾向があり、酸価が３００ｍｇＫＯＨ／ｇを超えると硬化レジストの耐現像液性が低下し、細線密着性の低下を招く傾向がある。
【００２４】
上記カルボキシル基含有ポリマー（Ａ）とともに用いられるエチレン性不飽和化合物（Ｂ）は、少なくとも上記の一般式（１）で表される化合物（Ｂ１）を含有するものであれば特に限定するものではない。
【００２５】
本発明で用いる一般式（１）の特徴は、（メタ）アクリロイル基を３個有する３官能モノマーであり、更に、Ｘ、Ｙは、２価のアルキレンオキサイド基であり、特にＸの繰り返し単位が比較的長いものを用いるのが特徴である。
【００２６】
中でも上記一般式（１）において、Ａは水素が好ましく、Ｒ1で表される炭素数１〜２０の２価の炭化水素基としては、−（ＣＨ2）5−が好ましく、Ｒ2はメチル基が好ましく、Ｘ、Ｙは−CH2CH(CH3)O−、−CH(CH3)CH2O−又は−CH2CH2O−が好ましく、更には、Ｘは−CH2CH(CH3)O−が好ましく、Ｙは−CH2CH2O−が好ましい。
【００２７】
上記一般式（１）において、Ｚで表される炭素数２〜２０の２価の炭化水素基としては、例えば、−（ＣＨ2 ）6 −の他、下記に示すものがあげられる。なかでも、−（ＣＨ2 ）6 −が好ましい。
【００２８】
【化２】
2007114234.tif 000003
【００２９】
上記一般式（１）において、ｋは０が好ましく、ｌ１＋ｌ２＋ｌ３は２０〜６０の整数が好ましく、ｍ１＋ｍ２＋ｍ３は３〜２５の整数が好ましく、ｎ１＋ｎ２＋ｎ３は３〜２５の整数が好ましい。
【００３０】
そして上記一般式（１）で表される化合物（Ｂ１）のなかでも最も好ましいものとしては、Ａ＝水素、Ｒ1＝−（ＣＨ2）5−Ｒ2＝−ＣＨ3 、Ｘ＝−ＣＨ2 ＣＨ（ＣＨ3 ）Ｏ−、Ｙ＝−ＣＨ2 ＣＨ2 Ｏ−、Ｚ＝−（ＣＨ2 ）6 −、ｋ＝０、ｌ１＋ｌ２＋ｌ３＝２４〜５０の整数、ｍ１＋ｍ２＋ｍ３＝１０〜１５の整数、ｎ１＋ｎ２＋ｎ３＝１５〜２０の整数で表される化合物が挙げられる。
【００３１】
上記一般式（１）で表される化合物（Ｂ１）以外のエチレン性不飽和化合物（Ｂ）としては、例えば、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ポリプロピレングリコールジ（メタ）アクリレート、ブチレングリコールジ（メタ）アクリレート、ネオペンチルグリコールジ（メタ）アクリレート、１，６−ヘキサングリコールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート、トリメチロールプロパンジ（メタ）アクリレート、１，６−ヘキサメチルジグリシジルエーテルジ（メタ）アクリレート、トリメチロールプロパントリ（メタ）アクリレート、ペンタエリスリトールトリ（メタ）アクリレート、ジペンタエリスリトールペンタ（メタ）アクリレート、グリセリンポリグリシジルエーテルポリ（メタ）アクリレート、ペンタエリスリトールテトラ（メタ）アクリレート、ジペンタエリスリトールヘキサ（メタ）アクリレート、２，２′−ビス（４−（メタ）アクリロキシジエトキシフェニル）プロパン、２，２′−ビス（４−（メタ）アクリロキシペンタエトキシフェニル）プロパン、２，２′−ビス（４−（メタ）アクリロキシポリエトキシフェニル）プロパン、２−ヒドロキシ−３−（メタ）アクリロイルオキシプロピルアクリレート、トリメチロールプロパントリグリシジルエーテルトリ（メタ）アクリレート等の多官能モノマーがあげられる。
【００３２】
また、上記多官能モノマーとともに単官能モノマーを適当量併用することもでき、このような単官能モノマーとしては、例えば、２−ヒドロキシエチル（メタ）アクリレート、２−ヒドロキシプロピル（メタ）アクリレート、２−ヒドロキシブチル（メタ）アクリレート、２−フェノキシ−２−ヒドロキシプロピル（メタ）アクリレート、２−（メタ）アクリロイルオキシ−２−ヒドロキシプロピルフタレート、３−クロロ−２−ヒドロキシプロピル（メタ）アクリレート、グリセリンモノ（メタ）アクリレート、２−（メタ）アクリロイルオキシエチルアシッドホスフェート、フタル酸誘導体のハーフ（メタ）アクリレート、Ｎ−メチロール（メタ）アクリルアミド等があげられる。
【００３３】
上記一般式（１）で表される化合物（Ｂ１）の含有量は、エチレン性不飽和化合物（Ｂ）全体に対して３〜７０重量％の範囲に設定することが好ましく、特に好ましくは５〜５０重量％、更に好ましくは５〜３０重量％である。上記化合物（Ｂ１）の含有量が下限値未満であると、スルーホールへのテント膜信頼性が低下する傾向となり、逆に上限値を超えると、解像力や細線密着性が低下する傾向となる。
【００３４】
そして、上記カルボキシル基含有ポリマー（Ａ）とエチレン性不飽和化合物（Ｂ）の混合比（重量比）は、カルボキシル基含有ポリマー（Ａ）／エチレン性不飽和化合物（Ｂ）＝１０／９０〜９０／１０の範囲が好ましく、特に好ましくは２０／８０〜８０／２０、更に好ましくは３０／７０〜７０／３０である。すなわち、該混合重量比が下限値未満であるとフィルム形成性が困難となる傾向にあり、逆に上限値を超えると、解像力や細線密着性の低下の傾向にある。
【００３５】
そして上記カルボキシル基含有ポリマー（Ａ）及びエチレン性不飽和化合物（Ｂ）とともに用いられる光重合開始剤（Ｃ）としては、例えば、ロフィン二量体、ケトン類、キサントン類、トリアジン類、アクリジン誘導体、Ｎアリールアミノ酸類等があげられる。なかでも、深部硬化性の点で、ロフィン二量体およびケトン類を併用することが好ましい。
また、露光波長に吸収を持つ増感色素を併用しても良い。
【００３６】
上記ロフィン二量体は、ロフィン（２，４，５−トリフェニルイミダゾール）の二量体であれば特に限定はなく、例えば、２，２′−ビス（ｏ−クロロフェニル）−４，５，４′，５′−テトラフェニル−１，２′−ビイミダゾール、２，２′−ビス（ｏ−クロロフェニル）−４，５，４′，５′−テトラフェニル−１，１′−ビイミダゾール、２，２′−ビス（ｏ−フルオロフェニル）−４，５，４′，５′−テトラフェニル−１，１′−ビイミダゾール、２，２′−ビス（ｏ−メトキシフェニル）−４，５，４′，５′−テトラフェニル−１，１′−ビイミダゾール、２，２′−ビス（ｐ−メトキシフェニル）−４，５，４′，５′−テトラフェニル−１，１′−ビイミダゾール、２，４，２′，４′−ビス〔ビ（ｐ−メトキシフェニル）〕−５，５′−ジフェニル−１，１′−ビイミダゾール、２，２′−ビス（２，４−ジメトキシフェニル）−４，５，４′，５′−ジフェニル−１，１′−ビイミダゾール、２，２′−ビス（ｐ−メチルチオフェニル）−４，５，４′，５′−ジフェニル−１，１′−ビイミダゾール、ビス（２，４，５−トリフェニル）−１，１′−ビイミダゾール等があげられる。これらは単独でもしくは２種以上併せて用いられる。これらのなかでも、２，２′−ビス（ｏ−クロロフェニル）−４，５，４′，５′−テトラフェニル−１，２′−ビイミダゾールが好ましい。
【００３７】
上記ロフィン二量体の含有量は、上記カルボキシル基含有ポリマー（Ａ）及びエチレン性不飽和化合物（Ｂ）の合計量１００重量部に対して、１〜１０重量部の範囲が好ましく、特に好ましくは２〜６重量部である。すなわち、下限値未満であると、感度が低くなる傾向にあり、逆に上限値を超えると、現像槽に析出し汚染が生じる傾向にある。
【００３８】
上記ケトン類としては、例えば、ｐ−アミノフェニルケトン類があげられ、具体的には、Ｎ，Ｎ′−テトラアルキル−４，４′−ジアミノベンゾフェノン（ミヒラーケトン）、ベンゾイン、ベンゾインメチルエーテル、ベンゾインエチルエーテル、ベンゾインイソプロピルエーテル、ベンゾインｎ−ブチルエーテル、ベンゾインイソブチルエーテル、ベンゾインイソフェニルエーテル、ベンジルジフェニルジスルフィド、ベンジルジメチルケタール、ジアセチル、アントラキノン、ナフトキノン、３，３′−ジメチル−４−メトキシベンゾフェノン、ベンゾフェノン、４，４′−ビス（ジメチルアミノ）ベンゾフェノン、４，４′−ビス（ジエチルアミノ）ベンゾフェノン等があげられる。なかでも、４，４′−ビス（ジエチルアミノ）ベンゾフェノンが好ましい。
【００３９】
上記ケトン類の含有量は、上記バインダー成分（Ａ）とモノマー成分（Ｂ）の合計量１００重量部に対して、０．０２〜０．５重量部の範囲が好ましく、特に好ましくは０．０５〜０．３重量部である。すなわち、下限値未満であると、感度、解像度が低下し、逆に上限値を超えると、密着性が低下する傾向にある。
【００４０】
なお、本発明の感光性樹脂組成物には、上記カルボキシル基含有ポリマー（Ａ）及びエチレン性不飽和化合物（Ｂ）および光重合開始剤（Ｃ）に加えて、更に染料（色素、変色剤）、熱重合禁止剤、可塑剤、密着付与剤、酸化防止剤、溶剤、表面張力改質剤、安定剤、連鎖移動剤、消泡剤、難燃剤等を配合しても差し支えない。上記色素としては、例えば、ロイコクリスタルバイオレット、マラカイトグリーン等があげられる。
【００４１】
かくして得られる感光性樹脂組成物を用いて感光性樹脂組成物層を形成するが、普通、積層構造の感光性のドライフィルムレジストとして用いられる。該ドライフィルムレジストは、感光性樹脂組成物が支持体フィルムに積層されてなるものであり、好ましくは、更に感光性樹脂組成物層側に保護フィルムが積層されてなるものである。
【００４２】
上記支持体フィルムとしては特に限定はなく、例えば、ポリエチレンテレフタレート（ＰＥＴ）フィルム、ポリプロピレンフィルム（ＯＰＰ）等があげられ、好ましくはＰＥＴフィルムである。
【００４３】
上記保護フィルムは、感光性ドライフィルムレジストをロール状にして用いる場合に、粘着性を有する感光性樹脂組成物層の支持体フィルムへの転着等を防止する目的で使用されるものであり、例えば、ポリエチレン（ＰＥ）フィルム、ＰＥＴフィルム、ポリプロピレンフィルム（ＯＰＰ、ＣＰＰ）、ポリビニルアルコールフィルム、ポリ四フッ化エチレン（ＰＴＦＥ）フィルム、ナイロンフィルム等があげられ、好ましくはＰＥフィルムである。
【００４４】
本発明の感光性ドライフィルムレジストは、例えば、つぎのようにして作製することができる。すなわち、上記支持体フィルムの片面に、本発明の感光性樹脂組成物を均一に塗布し、適正温度域に設定されたオーブンにて、乾燥して感光性樹脂組成物層を形成する。ついで、上記感光性樹脂組成物層の他面に保護フィルムを加圧積層することにより、感光性樹脂組成物層の片面に支持体フィルムが、また感光性樹脂組成物層の他面に保護フィルムがそれぞれ積層されてなる３層構造の感光性ドライフィルムレジストを作製することができる。
【００４５】
本発明の感光性ドライフィルムレジストにおいて、感光性樹脂組成物層の厚みは、５０μｍ以下が好ましく、特に好ましくは１０〜４０μｍである。感光性樹脂組成物層の厚みが上限値を超えると、充分な解像度を得ることが困難となる傾向にある。また、上記支持体フィルムの厚みは、通常、５〜２５μｍであり、好ましくは１２〜２０μｍである。支持体フィルムの厚みが下限値未満では、フィルムが柔軟すぎて取り扱いに不便であり、逆に２５μｍを超えると、解像度が低下したり、コストアップとなる傾向にある。上記保護フィルムの厚みは、通常、１０〜５０μｍであり、好ましくは１０〜３０μｍである。
【００４６】
本発明の感光性ドライフィルムレジストは、例えば、プリント配線板，リードフレーム等の製造や、金属の精密加工等に用いられる。本発明の感光性ドライフィルムレジストを用いたプリント配線板の製法について、以下に説明する。
【００４７】
〔露光〕
感光性ドライフィルムレジストによって画像を形成させるには、感光性樹脂組成物層の表面から保護フィルムを剥離した後、その感光性樹脂組成物層の表面を、銅張基板や４２アロイ、ＳＵＳ等の金属面に貼り付ける。ついで、上記感光性樹脂組成物層の反対側面の支持体フィルム上にパターンマスクを密着させて露光、あるいは、直接描画露光する。上記露光は、通常、紫外線照射により行い、その際の光源としては、高圧水銀灯、カーボンアーク灯、キセノン灯、メタルハライドランプ、ケミカルランプ等が用いられ、直接描画露光の光源としては、アルゴンレーザー、ＹＡＧレーザーの第３高調波、ＹＶＯ4レーザーの第３高調波、半導体レーザー、青紫色半導体レーザー等が用いられる。なお、必要に応じて、紫外線照射後に加熱を行い、硬化の完全を図ることも可能である。
【００４８】
〔現像〕
露光後は、上記感光性樹脂組成物層上の支持体フィルムを剥離除去してから現像を行う。上記感光性樹脂組成物が稀アルカリ現像型である場合、露光後の現像は、炭酸ソーダ、炭酸カリウム等の０．３〜２重量％程度のアルカリ水溶液を用いて行う。なお、上記アルカリ水溶液中には、界面活性剤，消泡剤や、現像を促進させるための少量の有機溶剤等を混入させてもよい。
【００４９】
〔エッチング、めっき〕
エッチングは、通常、塩化第二銅−塩酸水溶液や、塩化第二鉄−塩酸水溶液等の酸性エッチング液を用いて、常法に従って行う。希にアンモニア系のアルカリエッチング液も用いられる。めっき法は、脱脂剤、ソフトエッチング剤等のめっき前処理剤を用いて前処理を行った後、めっき液を用いてめっきを行う。
【００５０】
〔硬化レジストの剥離除去〕
エッチングまたはめっき工程後、残っている硬化レジストの剥離を行う。硬化レジストの剥離除去は、水酸化ナトリウム、水酸化カリウム等の０．５〜５重量％程度の濃度のアルカリ水溶液あるいはエタノールアミン類等を含有する水溶液からなるアルカリ剥離液を用いて行う。
【実施例】
【００５１】
以下、実施例を挙げて本発明を更に具体的に説明するが、本発明はその要旨を超えない限り以下の実施例に限定されるものではない。
尚、例中「部」、「％」とあるのは、断りのない限り重量基準を意味する。
【００５２】
まず、実施例および比較例に先立ち、下記に示す材料を準備した。
〔カルボキシル基含有ポリマー（Ａ−１）〕
メタクリル酸メチル／アクリル酸ｎ−ブチル／メタクリル酸／メタクリル酸２−ヒドロキシエチル＝５５／１８／２２／５（重量比）の割合で重合させて得られた共重合体（重量平均分子量＝７０，０００、分散度２．５、ガラス転移温度７２℃、酸価１４３．４ｍｇＫＯＨ／ｇ）の４０％（メチルエチルケトン／イソプロピルアルコール＝９／１）溶液
【００５３】
〔カルボキシル基含有ポリマー（Ａ−２）〕
メタクリル酸メチル／メタクリル酸／メタクリル酸２−ヒドロキシエチル／スチレン＝３５／２５／１０／３０  （重量比）の割合で重合させて得られた共重合体（重量平均分子量＝６０，０００、分散度２．２、ガラス転移温度１１６℃、酸価１６３ｍｇＫＯＨ／ｇ）の４０％（メチルエチルケトン／イソプロピルアルコール＝９／１）溶液
【００５４】
〔エチレン性不飽和化合物（Ｂ）〕
（Ｂ１−ｉ）
前記一般式（１）において、下記で表される化合物
A：水素、Ｘ：−CH2CH(CH3 )O−、Ｙ：−CH2CH2O−、Ｚ：−(CH2)6−、ｋ：０、
ｌ１＋ｌ２＋ｌ３＝２４、m１＋ｍ２＋ｍ３＝１２、n１＋ｎ２＋ｎ３＝１８、Ｒ1：−（ＣＨ2）5−、Ｒ2：−CH3
【００５５】
（Ｂ１−ｉｉ）
前記一般式（１）において、下記で表される化合物
A：水素、Ｘ：−CH2CH(CH3 )O−、Ｙ：−CH2CH2O−、Ｚ：−(CH2)6−、ｋ：０、
ｌ１＋ｌ２＋ｌ３＝５０、m１＋ｍ２＋ｍ３＝１２、n１＋ｎ２＋ｎ３＝１８、Ｒ1：−（ＣＨ2）5−、Ｒ2：−CH3
【００５６】
（Ｂ−ｉ）
エチレンオキサイド変性トリメチロールプロパントリアクリレート（日本化薬社製、「ＴＨＥ−３３０」）
【００５７】
（Ｂ−ｉｉ）
２，２−ビス〔４−（メタクリロキシ・ポリエトキシ）フェニル〕プロパン（新中村化学社製、「ＢＰＥ−５００」）
【００５８】
（Ｂ−ｉｉｉ）
２−アクリロイルオキシエチル−２−ヒドロキシエチルフタル酸（共栄社化学社製、「ＨＯＡ−ＭＰＥ」）
【００５９】
（Ｂ−ｉｖ）
下記一般式（２）において、Ｒ＝−ＣＨ3 、X＝−ＣＨ2ＣＨ2 O−、Y＝−ＣＨ2ＣＨ（CH3）O−、Z＝−（ＣＨ2 ）6 −、ｋ＝１５、ｍ＝６、ｎ＝４で表される化合物
【００６０】
【化２】
2007114234.tif 000004
【００６１】
〔光重合開始剤（Ｃ）〕
（C−ｉ）；２，２′−ビス（ｏ−クロロフェニル）−４，５，４′，５′−テトラフェニル−１，２−ビイミダゾール
（C−ｉｉ）；４，４′−ビス（ジエチルアミノ）ベンゾフェノン
【００６２】
〔その他添加剤〕
LCV；ロイコクリスタルバイオレット
MG；マラカイトグリーン
【００６３】
〔希釈溶剤〕
MEK；メチルエチルケトン
【００６４】
（実施例１，２及び比較例１〜３）
下記の表１に示す各成分を同表に示す割合で溶剤（メチルエチルケトン）に溶解して、感光性樹脂組成物溶液を調製した。ついで、この感光性樹脂組成物を、ギャップ６ミルのアプリケーターを用いて厚み１６μｍのＰＥＴフィルム（支持体フィルム）上に均一に塗布し、室温で９０秒間、続いて６０℃のオーブンで３分間、さらに９０℃のオーブンで２分間乾燥して、厚み３５μｍの感光性樹脂組成物層を形成した。さらに、この感光性樹脂組成物層の他面に、厚み２５μｍのＰＥフィルム（保護フィルム）を積層し、これを１日放置して、感光性ドライフィルムレジストを得た。
【００６５】
一方、厚み３５μｍの銅箔を貼り合わせてなるガラスエポキシ銅張基板（厚み１．６ｍｍ、大きさ２５０ｍｍ×２００ｍｍ）を準備し、銅箔表面をスコッチブライトＳＦ（住友スリーＭ社製）を用いてバフロール研磨し、水洗した後、空気流で乾燥させ整面し、これをオーブンで６０℃に予熱した。そして、この銅箔表面に、上記感光性ドライフィルムレジストのＰＥフィルム（保護フィルム）を剥離しながら、ＰＥＴフィルム（支持体フィルム）と感光性樹脂組成物層からなるフィルムの感光性樹脂組成物層面を銅箔表面に接するようにハンド式ロールラミネーターを用いてラミネートした（ラミネート条件：ホットロール温度１００℃、ロール圧約０．３ＭＰａ、ラミネート速度１．５ｍ／ｍｉｎ）。
【００６６】
【表１】
2007114234.tif 000005
【００６７】
このようにして得られた実施例品および比較例品を用いて、下記の基準に従い、各特性の評価を行った。これらの結果を、下記の表２に示した。
【００６８】
〔解像性〕
上記銅張基板上にラミネートした感光性樹脂組成物層の表面に、ライン／スペース＝１／１（１０μｍ、１５μｍ、２０μｍ、２５μｍ、３０μｍ、３５μｍ、４０μｍ、４５μｍ、５０μｍ）の各々のパターンマスク（ガラスクロム乾板製）を真空密着させた。ついで、２ｋＷ超高圧水銀ショートアーク灯（平行光）でストーファー２１段ステップタブレットの７段相当量の露光量で露光し、最小現像時間の２倍相当で現像後にレジスト画像が解像される最小ライン幅を調べた。
【００６９】
〔密着性〕
上記銅張基板上にラミネートした感光性樹脂組成物層の表面に、ライン幅（１０μｍ、１５μｍ、２０μｍ、２５μｍ、３０μｍ、３５μｍ、４０μｍ、４５μｍ、５０μｍ）の独立細線の各々のパターンマスク（ガラスクロム乾板製）を密着させ、上記と同様にして現像を行い、密着性良好な独立細線部の最小ライン幅を調べた。
【００７０】
〔テント膜信頼性〕
（１）テント膜強度
直径４．５ｍｍのスルーホールを有する厚み１．６ｍｍの基材を準備し、その表面に、上記感光性ドライフィルムレジストのＰＥフィルム（保護フィルム）を剥離しながら、ＰＥＴフィルム（支持体フィルム）と感光性樹脂組成物層からなるフィルムを貼り付けた。そして、上記と同様の条件で露光ならびに現像を行った後、直径２ｍｍのテンションゲージを用いてテント膜強度を測定した。
【００７１】
（２）テント膜破れ率（円形）
直径５ｍｍのスルーホールを１００穴有する厚み１．６ｍｍの基材を準備し、上記と同様の条件にてフィルムを貼り付け、上記と同様の条件で露光を行った。そして、ＰＥＴフィルム（支持体フィルム）を剥離し、最小現像時間の4倍相当で現像を５回繰り返した際のスルーホールの破れ率を調べた。
なお、評価は、破れ率が０％の場合を◎、０．１％以上〜１０％未満を○、１０％以上〜３０％以下を△、３０％を超える場合は×とした。
【００７２】
（３）テント膜破れ率（楕円形）
幅５ｍｍ，長さ１２ｍｍの楕円形スルーホールを１００穴有する厚み１．６ｍｍの基材を準備し、上記と同様の条件にてフィルムを貼り付け、ならびに、露光と現像を行い、上記と同様に現像を５回繰り返した際のスルーホールの破れ率を調べた。
なお、評価は、破れ率が０％の場合を◎、０．１％以上〜１０％未満を○、１０％以上〜３０％以下を△、３０％を超える場合は×とした。
【００７３】
【表２】
2007114234.tif 000006
【００７４】
上記表２の結果から、実施例では、高解像度で、密着性に優れるうえ、テント膜信頼性にも優れる。これに対して、比較例１は、エチレン性不飽和化合物（Ｂ）として、上記一般式（１）で表される化合物（Ｂ１）とは異なる化合物を用いているため、密着性が不十分であり、比較例２では上記一般式（１）で表される化合物（Ｂ１）を用いていないため、テント膜強度が低く、異形のスルーホールにおけるテント膜信頼性に劣ることがわかる。なお、比較例１においては、密着性の点で実施例と５μm程度の差異であるが、感光性樹脂組成物層３５μｍにおける密着性５μｍの差異は数値以上に大きな差異であって、プリント回路配線基板製造の歩留まり向上に大きく寄与するものであり、更に、比較例１に対して実施例では１５μｍや２０μｍといった非常に線幅の細い高密度化、高精細化が可能となるものである。
【産業上の利用可能性】
【００７５】
本発明の感光性樹脂組成物はカルボキシル基含有ポリマー（Ａ）、エチレン性不飽和化合物（Ｂ）、光重合開始剤（Ｃ）を含有する感光性樹脂組成物であって、エチレン性不飽和化合物（Ｂ）が、少なくとも、前記一般式（１）で示される化合物（Ｂ１）を含有してなるため、解像度、密着性、テント膜信頼性に優れた効果を有するものであり、特にプリント配線板、リードフレーム、半導体パッケージ、ディスプレイ等のパターン形成用の感光性樹脂組成物として有用である。